Brevet FR3047244A1 (20170804)
REVENDICATIONS1. Copolymère amphiphile dibloc consistant en - de 40 à 60% en poids, par rapport au poids du copolymère, d'un bloc hydrophile comprenant au moins un motif issu d'un monomère d'acrylate de n-butyle et au moins un motif issu d'un monomère de méthacrylate d'hydroxyéthyle, et - de 40 à 60% en poids, par rapport au poids du copolymère, d'un bloc hydrophobe comprenant au moins un motif issu d'un monomère de méthacrylate de méthyle.\n<CLM>\1\tCopolymère selon la revendication 1, caractérisé en ce que la teneur dudit bloc hydrophile dudit copolymère est de 45 à 55% en poids, par rapport au poids du copolymère, de préférence de 50% en poids.\n<CLM>\1\tCopolymère selon la revendication 1 ou 2, caractérisé en ce que la teneur dudit bloc hydrophobe dudit copolymère est de 45 à 55% en poids, par rapport au poids du copolymère, de préférence de 50% en poids.\n<CLM>\1\tCopolymère selon l'une quelconque des revendications précédentes, caractérisé en ce que ledit bloc hydrophile est composé d'un copolymère statistique contenant au moins un motif issu d'un monomère d'acrylate de n-butyle et au moins un motif issu d'un monomère de méthacrylate d'hydroxyéthyle.\n<CLM>\1\tCopolymère selon l'une quelconque des revendications précédentes, caractérisé en ce que ledit bloc hydrophile comprend - de 50 à 99 % en poids, préférentiellement de 70 à 95 % en poids, de motifs issus d'un monomère d'acrylate de n-butyle, par rapport au poids dudit bloc hydrophile, et - de 1 à 50 % en poids, préférentiellement de 5 à 30 % en poids de motifs issus d'un monomère de méthacrylate d'hydroxyéthyle, par rapport au poids dudit bloc hydrophile.\n<CLM>\1\tCopolymère selon l'une quelconque des revendications précédentes, caractérisé en ce que ledit bloc hydrophobe comprend au moins 50 % en poids de polyméthacrylate de méthyle, 3047244 28 préférentiellement au moins 70% en poids, plus préférentiellement au moins 90% en poids, par rapport au poids dudit bloc hydrophobe.\n<CLM>\1\tCopolymère selon l'une quelconque des revendications précédentes, caractérisé en ce que ledit copolymère est un copolymère 5 (polyacrylate de n-butyle - co - polyhydroxyéthyl méthacrylate - b - bloc hydrophobe), le bloc hydrophobe comprenant au moins 50 % en poids de polyméthacrylate de méthyle, préférentiellement au moins 70% en poids, plus préférentiellement au moins 90% en poids, par rapport au poids du copolymère, et un mélange de motifs issus de 10 monomères méthacrylates ou acrylates, de préférence de motifs issus d'un monomère d'acrylate de n-butyle et de motifs issus d'un monomère de méthacrylate d'hydroxyéthyle.\n<CLM>\1\tCopolymère selon l'une quelconque des revendications précédentes, caractérisé en ce que la masse moléculaire en poids dudit 15 copolymère va de 10 à 400 kg/mol.\n<CLM>\1\tUtilisation d'un copolymère tel que défini à l'une quelconque des revendications 1 à 8 en tant qu'additif pour la fabrication d'une membrane polymérique de filtration.\n<CLM>\1\tMembrane polymérique, caractérisée en ce qu'elle 20 comprend au moins une matrice polymérique hydrophobe et au moins un copolymère tel que défini à l'une quelconque des revendications 1 à\n<CLM>\1\t11. Membrane polymérique selon la revendication 10, caractérisée en ce que la matrice polymérique hydrophobe est un 25 polymère fluoré, de préférence un homopolymère de polyfluorure de vinylidène.\n<CLM>\1\tMembrane polymérique selon la revendication 10 ou 11, caractérisée en ce qu'elle comprend de 5 à 99,9 % en poids de ladite matrice polymérique hydrophobe, par rapport au poids de la 30 membrane, et de 0,1 à 95 % en poids dudit copolymère par rapport au poids de la membrane.\n<CLM>\1\tMembrane polymérique selon l'une quelconque des revendications 10 à 12, susceptible d'être obtenue par un procédé d'inversion de phase, à partir d'une solution comprenant au moins une 3047244 29 matrice polymérique hydrophobe, au moins un copolymère tel que défini à l'une quelconque des revendications 1 à 8, et éventuellement un ou plusieurs autres additifs, en solution dans un solvant.\n<CLM>\1\tMembrane polymérique selon la revendication 13, 5 susceptible d'être obtenue par ledit procédé d'inversion de phase à partir d'une solution comprenant : - de 4,9 à 50 % en poids de ladite matrice polymérique hydrophobe, en particulier de polyfluorure de vinylidène, par rapport au poids de la solution ; 10 de 0,1 à 35 % en poids dudit copolymère, par rapport au poids de la solution ; - de 15 à 95 % en poids de solvant, par rapport au poids de la solution ; éventuellement 0 à 20% en poids d'un ou plusieurs additifs, 15 par rapport au poids de la solution.\n<CLM>\1\tUtilisation d'une membrane polymérique telle que définie à l'une quelconque des revendications 10 à 14 pour le traitement d'effluents, en particulier de l'eau.